(57)【特許請求の範囲】
【請求項１】
感光性熱的現像可能写真材料を情報通りに輻射線に露光し、それにより潜像を形成せしめ；そして該感光性熱的現像可能写真材料を加熱する段階を含んでなり、該感光性熱的現像可能写真材料が、該情報通りの露光段階及び該加熱段階の両方の間、同一の保持又はガイド手段上にあり；該情報通りの露光段階を該加熱段階の間に画素ごとに行い；該露光段階を該加熱段階の開始後に開始し；そして該露光段階の持続時間が該加熱段階の持続時間の１０分の１未満であることを特徴とする記録法。
【請求項２】
感光性熱的現像可能写真材料が、該情報通りの画素ごとの露光段階及び該加熱段階の両方の間、同一の保持又はガイド手段上にあり；該加熱段階を該情報通りの露光段階の前及びその間に行うことを特徴とする感光性熱的現像可能写真材料の感光度を向上させる方法。
【発明の詳細な説明】
【０００１】
【発明の分野】
本発明は加熱の間に情報通りの露光が行われる写真材料のための感度向上記録法に関する。
【０００２】
【発明の背景】
熱的画像形成又はサーモグラフィは、画像通りに変調された熱エネルギーの利用により画像が形成される記録法である。
【０００３】
サーモグラフィにおいて３つの方法が既知である：
１．化学的又は物理的プロセスが色又は光学濃度における変化をもたらすために必要な成分の、受容体要素への画像通り又は情報通りの転移。
【０００４】
２．画像通りに加熱されたドナー要素から受容体要素への着色種の転移により可視画像パターンが形成される熱的色素転移印刷法。
【０００５】
３．化学的又は物理的プロセスにより色又は光学濃度が変化する物質を含有する記録材料の画像通り又は情報通りの加熱による可視画像パターンの直接熱的形成。
【０００６】
３型のサーモグラフィ材料は、ＵＶ光、可視光又はＩＲ光への露光の後、色又は光学濃度における変化をもたらすサーモグラフィプロセスを触媒するか又はそれに関与することができる感光性試薬が存在する場合、フォトサーモグラフィ材料となる。
【０００７】
フォトサーモグラフィ材料の例は、３Ｍ  Ｃｏｍｐａｎｙのいわゆる「ドライシルバー」フォトサーモグラフィー材料であり、それは“Ｈａｎｄｂｏｏｋ  ｏｇ  Ｉｍａｇｉｎｇ  Ｓｃｉｅｎｃｅ”，ｅｄｉｔｅｄ  ｂｙ  Ａ．Ｒ．Ｄｉａｍｏｎｄ，ｐａｇｅ  ４３，ｐｕｂｌｉｓｈｅｄ  ｂｙ  Ｍａｒｃｅｌ  Ｄｅｋｋｅｒ  ｉｎ  １９９１においてＤ．Ａ．Ｍｏｒｇａｎにより考察されている。
【０００８】
ＤＯＳ  ２  ２４８  ５４５は、熱的現像可能感光性銀材料の表面全体を、露光の完全な実施の前に、感光性材料のための適した現像温度範囲内の温度における均一な補助的熱処理に、及び露光の後に熱的現像に供すること；ならびにサブクレームにおいて、感光性材料をその露光の間に補助的加熱に供することができることを特徴とするコピー法を開示している。明細書及び発明の実施例は、露光の間の補助的加熱の効率については示していない。
【０００９】
Ｙｕ．Ｅ．Ｕｓａｎｏｖ，Ｔ．Ｂ．Ｋｏｌｅｓｏｖａ，Ｌ．Ｐ．Ｂｕｒｌｅｖａ，Ｍ．Ｒ．Ｖ．Ｓａｈｙｕｎ  ａｎｄ  Ｄ．Ｒ．Ｗｈｉｔｃｏｍｂは、Ｃａｍｂｒｉｄｇｅ，Ｍａｓｓａｃｈｕｓｅｔｔｓ，ＵＳＡにおいて１９９７年５月１８日〜２３日に開かれたＳｏｃｉｅｔｙ  ｆｏｒ  Ｉｍａｇｉｎｇ  Ｓｃｉｅｎｃｅ  ａｎｄ  Ｔｅｃｈｎｏｌｏｇｙ（Ｉ．Ｓ．＆  Ｔ．）５０ｔｈ  Ａｎｎｕａｌ  Ｃｏｎｆｅｒｅｎｃｅの予稿集、４２〜４５頁において：３Ｍからの熱的に現像されたＤｒｙ  ＳｉｌｖｅｒTM  ７８５８型フォトサーモグラフィー材料及び分光増感モデルフォトサーモグラフィー材料を用いて行った実験は、フラッシュランプ又はセンシトメーター露光の前に１００℃より高温で予備加熱し、その後冷却すると、現像の間の速度が減少することを示したと報告している。結局、感光度における減少が観察された。材料を予備加熱プロセスの間に露光しても、類似の結果が得られた。予備加熱温度が１００℃より高い程、及び予備加熱の時間が長い程、材料の感光度は低い。この現象はハロゲン化銀の組成にも又は熱的現像可能な組成物中へのその挿入の方法にも依存しないことが決定された。
【００１０】
感光性熱的現像可能写真材料の感光度を向上させ、出力のより低い熱源を用いることができるようにするのが望ましい。例えば、ＤＥ−Ａ  １９６  ３６  ２５３．０に記載のように、フォトサーモグラフィ処理装置の単純化を可能にしながら、感光度におけるそのような向上を達成することも望ましい。
【００１１】
【発明の目的】
従って、本発明の目的は、感光性熱的現像可能写真材料の感光度を向上させる方法を提供することである。
【００１２】
本発明のさらに別の目的は、単純なフォトサーモグラフィ処理装置の使用を可能にしながら感度を向上させることができる改良された記録法を提供することである。
【００１３】
本発明の他の目的及び利点はさらなる説明及び実施例から明らかになるであう。
【００１４】
【発明の概略】
感光性熱的現像可能写真材料を情報通りに輻射線に露光し、それにより潜像を形成せしめ；そして該感光性熱的現像可能写真材料を加熱する段階を含み、感光性熱的現像可能写真材料が、情報通りの露光段階及び加熱段階の両方の間、１つの同じ保持又はガイド手段上にあり；情報通りの露光段階が加熱段階の間に行われることを特徴とする記録法が提供される。
【００１５】
感光性熱的現像可能写真材料が、情報通りの露光段階及び加熱段階の両方の間、同じ１つの保持又はガイド手段上にあり；加熱段階が情報通りの露光段階の前及び／又はその間に行われることを特徴とする感光性熱的現像可能写真材料の感光度を向上させる方法が提供される。
【００１６】
本発明の好ましい実施態様を発明の詳細な記載において開示する。
【００１７】
【発明の詳細な記述】
本発明の発明者等は、驚くべきことに、材料を予備加熱すると、未加熱の材料が記録輻射線に露光される先行技術の方法を用いる場合より、必要な露光時間が短い熱的現像可能写真材料を生ずることを見いだした。これは、加熱されると材料が記録輻射線により感応性となり、装置を単純にできることを示した。
【００１８】
しかし、長時間予備加熱すると、感光性熱的現像可能写真材料が分光増感された波長に対する感度が低下し、いくつかの場合には全く破壊され、材料のＵＶ−感光度、すなわち固有の感光度はすべての場合に実質的に変化しないで残る。これは、単独の又は超色増感剤と一緒の分光増感剤が、いずれかの理由で、長時間の予備加熱の後に材料をＩＲ−線に対して増感することができないことを示している。
【００１９】
感光性熱的現像可能写真材料のための記録法及びその感光度を向上させる方法
本発明の好ましい実施態様の場合、露光段階は加熱段階の開始の後に開始される。
【００２０】
写真材料は本発明の記録法及び写真材料の感光度を向上させる方法におけるさらに別の段階において、露光の前に予備加熱することができる。
【００２１】
本発明に従うと、露光段階の持続時間は加熱段階の持続時間の１０分の１未満であるのが好ましく、露光段階の持続時間は加熱段階の持続時間の１００分の１未満であるのが特に好ましい。
【００２２】
本発明の特定の実施態様の場合、感光性熱的現像可能写真材料の情報通りの露光段階及び熱的現像は加熱段階の間に行われ、その間に露光段階から得られる潜像から可視画像が形成される。
【００２３】
本発明の特に好ましい実施態様の場合、加熱段階は露光段階の開始の前に開始され、可視画像の形成のための熱的現像が完了した後に終了する。
【００２４】
本発明に従うと、写真材料及び感光性熱的現像可能写真材料は、Ｘ−線波長と５ミクロン波長の間の波長の輻射線に露光することができ、画像は微細に焦点が合わされた光源、例えばＣＲＴ光源；ＵＶ、可視もしくはＩＲ波長レーザー、例えば７８０ｎｍ、８３０ｎｍもしくは８５０ｎｍで発光する例えばＨｅ／Ｎｅ−レーザーもしくはＩＲ−レーザーダイオード；又は例えば６５９ｎｍで発光するものなどの発光ダイオードを用いる画素通りの露光により；あるいは被写体自身又は適した照明を用いた、例えばＵＶ、可視もしくはＩＲ光を用いたそれからの像への直接露光により得られる。赤外光又は可視光を用いた露光が好ましく、６００ｎｍ〜７００ｎｍの波長領域の可視光が特に好ましい。本発明に従うと赤外発光レーザーダイオードを用いた露光が好ましい。
【００２５】
感光性熱的現像可能写真材料は、露光及び露光に続く加熱の間、同じ加熱手段により加熱することができる。さらに、感光性熱的現像可能写真材料は、露光の前、露光の間、及び露光に続く加熱の間、同じ加熱手段により加熱することができる。加熱ドラムが好ましい通常の加熱手段である。
【００２６】
本発明の記録法に従う情報通りに露光された感光性熱的現像可能写真材料の熱的現像のために、関連する用途の場合に許容され得る時間内で記録材料を現像温度に均一に加熱することを可能にするいずれの種類の熱源も、例えば、加熱ローラー、加熱ドラム、サーマルヘッドを用いる例えば接触加熱、輻射線加熱又はマイクロ波加熱などを用いることができる。熱的現像の間の感光性熱的現像可能写真材料の好ましい温度は１１０℃〜１３０℃である。
【００２７】
本発明の好ましい記録法の場合、少なくとも２本の輻射ビームが感光性熱的現像可能写真材料の上を同時に動き、輻射ビームの第１は感光性熱的現像可能写真材料の情報通りの露光を行い、その第２は情報通りに露光された感光性熱的現像可能写真材料を均一な現像温度に加熱する。
【００２８】
感光性熱的現像可能写真材料
感光性熱的現像可能写真材料は赤外増感剤又は可視光増感剤を含有するのが好ましく、さらに感光性ハロゲン化銀、有機還元剤及び結合剤を含有するのが特に好ましい。
【００２９】
本発明においては、ゼラチン性ハロゲン化銀乳剤層を含む感光性熱的現像可能写真材料を用いるのが好ましい。感光性ハロゲン化銀が触媒的に会合している実質的に非感光性の有機銀塩、ならびに実質的に非感光性の有機銀塩のための、それと熱的作用関係にある有機還元剤をさらに含有する感光性熱的現像可能写真材料を本発明で用いるのが特に好ましい。感光性熱的現像可能写真材料は、成分が種々の層に分散されており、但し画像形成プロセスが起こり得る層系を有することができる。
【００３０】
例えば、感光性ハロゲン化銀及び有機還元剤を含有し、場合により実質的に非感光性の有機銀塩をさらに含有する感光性熱的現像可能写真材料の場合、感光性ハロゲン化銀又はもし存在するならば実質的に非感光性の有機銀塩は、有機還元剤と熱的作用関係になければならず、すなわち熱的現像プロセスの間に還元剤が、それが感光性ハロゲン化銀又は実質的に非感光性の有機銀塩粒子に拡散してハロゲン化銀又は有機銀塩の還元が起こり得るような方法で存在しなければならず；感光性ハロゲン化銀は、もし存在するならば実質的に非感光性有機銀塩と触媒的に会合していなければならない。
【００３１】
感光性ハロゲン化銀
本発明で用いられる感光性ハロゲン化銀は、実質的に非感光性有機銀塩の０．１〜１００モルパーセントの範囲内で用いることができ、０．２〜８０モルパーセントの範囲が好ましく、０．３〜５０モルパーセントの範囲が特に好ましく、０．５〜３５モル％が特別に好ましく、１〜１２モル％が非常に好ましい。
【００３２】
ハロゲン化銀は、臭化銀、ヨウ化銀、塩化銀、臭化ヨウ化銀、塩化臭化ヨウ化銀、塩化臭化銀などのいずれの感光性ハロゲン化銀であることもできる。ハロゲン化銀は立方、斜方、板状、四面体、八角形などを含むがこれらに限られない、感光性であるいずれの形態であることもでき、その上に結晶のエピタキシャル成長を有することができる。
【００３３】
本発明で用いられるハロゲン化銀は、改質せずに用いることができる。しかし化学増感剤、例えば硫黄、セレン、テルリウムなどを含有する化合物、あるいは金、白金、パラジウム、鉄、ルテニウム、ロジウム又はイリジウムなどを含有する化合物、還元剤、例えばハロゲン化錫など、あるいはそれらの組み合わせを用いてそれを化学的に増感することができる。これらの方法の詳細は、Ｔ．Ｈ．Ｊａｍｅｓ，“Ｔｈｅ  Ｔｈｅｏｒｙ  ｏｆ  ｔｈｅ  ＰｈｏｔｏｇｒａｐｈｉｃＰｒｏｃｅｓｓ”，Ｆｏｕｒｔｈ  Ｅｄｉｔｉｏｎ，Ｍａｃｍｉｌｌａｎ  Ｐｕｂｌｉｓｈｉｎｇ  Ｃｏ．Ｉｎｃ．，Ｎｅｗ  Ｙｏｒｋ（１９７７），Ｃｈａｐｔｅｒ  ５，ｐａｇｅｓ  １４９〜１６９に記載されている。
【００３４】
分光増感剤
本発明の感光性熱的現像可能写真材料は、赤外増感剤又は可視光増感剤を含有することができる。適した増感剤にはシアニン、メシアニン、スチリル、ヘミシアニン、オキソノール、ヘミオキソノール及びキサンテン色素が含まれる。有用なシアニン色素には、塩基性核、例えばチアゾリン核、オキサゾリン核、ピロリン核、ピリジン核、オキサゾール核、チアゾール核、セレナゾール核及びイミダゾール核を有するものが含まれる。好ましいメロシアニン色素には、上記の塩基性核のみでなく、酸核、例えばチオヒダントイン核、ローダニン核、オキサゾリジンジオン核、チアゾリジンジオン核、バルビツール酸核、チアゾリノン核、マロノニトリル核及びピラゾロン核も有するものが含まれる。上記のシアニン及びメロシアニン色素の中で、イミノ基又はカルボキシル基を有するものが特に好ましい。
【００３５】
適した赤外増感剤には、ＥＰ−Ａ’ｓ  ４６５  ０７８、５５９  １０１、６１６  ０１４及び６３５  ７５６、ＪＮ’ｓ  ０３−０８０２５１、０３−１６３４４０、０５−０１９４３２、０５−０７２６６２及び０６−００３７６３、ならびにＵＳ−Ｐ’ｓ  ４，５１５，８８８、４，６３９，４１４、４，７１３，３１６、５，２５８，２８２及び５，４４１，８６６に記載されているものが含まれる。
【００３６】
本発明において用いられる感光性熱的現像可能写真材料において用いるために、電荷補償のために必要ならアニオンを有する一般式（Ｉ）：
【００３７】
【化１】
0004068696.tif 000002
【００３８】
［式中、Ｚ1及びＺ2は独立してＳ、Ｏ又はＳｅを示し；Ｒ1及びＲ13は独立してアルキレン鎖を示し；Ｘ1及びＸ2は独立して−（Ｃ＝Ｏ）−Ｒ18、−（ＳＯ2）−Ｒ19又は−（Ｓ＝Ｏ）−Ｒ20基を示し、ここでＲ18、Ｒ19及びＲ20は独立してアルコキシ−、アリールオキシ−、アミノ−又は置換アミノ−基を示し；Ｒ2、Ｒ3、Ｒ4、Ｒ5、Ｒ14、Ｒ15、Ｒ16及びＲ17は独立して水素、塩素、臭素、フッ素、ヨウ素又はケト−、スルホ−、カルボキシ−、エステル−、スルホンアミド−、アミド−、ジアルキルアミノ−、ニトロ−、シアノ−、アルキル−、アルケニル−、複素−芳香族、アリール−、アルコキシ−もしくはアリールオキシ−基を示し、それらの基は置換されていることができ；あるいはそれぞれ独立してＲ2はＲ3と一緒に、Ｒ3はＲ4と一緒に、Ｒ4はＲ5と一緒に、Ｒ14はＲ15と一緒に、Ｒ15はＲ16と一緒に及びＲ16はＲ17と一緒に置換されていることができるベンゼン環の完結に必要な原子を構成することができ；Ｒ6、Ｒ7、Ｒ8、Ｒ9、Ｒ10、Ｒ11及びＲ12は独立して水素、塩素、臭素、フッ素、ヨウ素、アルキル基、置換アルキル基、アルコキシ基、アリールオキシ基、チオアルキル基、二置換アミノ基を示し、ここで置換基は５−環原子もしくは６−環原子複素環の完結に必要な原子を構成することができるか、あるいはそれぞれ独立してＲ6はＲ8と一緒にＲ8はＲ10と一緒に、Ｒ10はＲ12と一緒に、Ｒ7はＲ9と一緒に、及びＲ9はＲ11と一緒に置換されていることができる５−原子もしくは６−原子炭素環もしくは複素環の完結に必要な原子を構成することができ；それぞれ独立してＲ1はＲ6と一緒に及びＲ13はＲ12と一緒に置換されていることができる５−環原子もしくは６−環原子複素環の完結に必要な原子を構成することができる］
に従う赤外増感剤が特に好ましい。
【００３９】
一般式（Ｉ）において、Ｒ18、Ｒ19及びＲ20基により示される置換アミノ基は、それを含めて−ＮＨ−（Ｃ＝Ｏ）−Ｒ21、−ＮＨ−（ＳＯ2）−Ｒ22、−ＮＨ−（Ｓ＝Ｏ）−Ｒ23、−Ｎ-−ＣＮ、−Ｎ-−（Ｃ＝Ｏ）−Ｒ24、−Ｎ-−（ＳＯ2）−Ｒ25、−Ｎ-−（Ｓ＝Ｏ）−Ｒ26及び−Ｎ-−ＣＮ基を含む、考えられるアミノ基のすべての置換基であることができ、ここでＲ21、Ｒ22、Ｒ23、Ｒ24、Ｒ25及びＲ26は独立してアルキル、置換アルキル、アリール又は置換アリール基を示す。
【００４０】
本発明に従って用いられる一般式（Ｉ）に対応する特に好ましい色素において、Ｒ18、Ｒ19及びＲ20は独立して脱プロトン化されていることができる−ＮＨ−（Ｃ＝Ｏ）−Ｒ21、−ＮＨ−（ＳＯ2）−Ｒ22、−ＮＨ−（Ｓ＝Ｏ）−Ｒ23又は−ＮＨ−ＣＮ基を示し、ここでＲ21、Ｒ22及びＲ23は独立してアルキル、置換アルキル、アリール又は置換アリール基を示す。
【００４１】
本発明に従って用いられるのに適した一般式（Ｉ）のＩＲ−増感色素は：
【００４２】
【化２】
0004068696.tif 000003
【００４３】
【化３】
0004068696.tif 000004
【００４４】
【化４】
0004068696.tif 000005
【００４５】
【化５】
0004068696.tif 000006
【００４６】
【化６】
0004068696.tif 000007
【００４７】
【化７】
0004068696.tif 000008
【００４８】
である。
【００４９】
超色増感剤(Supersensitizers)
本発明に従うと、感光性熱的現像可能写真材料はさらに超色増感剤を含む。
【００５０】
好ましい超色増感剤は：メルカプト化合物、ジスルフィド化合物、スチルベン化合物、有機硼酸塩化合物及びスチリル化合物から成る化合物の群より選ばれる。赤外分光増感剤と共に用いられるのに適した超色増感剤はＥＰ−Ａ  ５５９  ２２８、ＥＰ−Ａ  ５８７  ３３８、ＵＳ−Ｐ  ３，８７７，９４３、ＵＳ−Ｐ４，８７３，１８４及び未公開ヨーロッパ特許出願ＥＰ  ９６２０２１０７．７に開示されている。
【００５１】
実質的に非感光性の有機銀塩
本発明において用いられる感光性熱的現像可能写真材料において用いられるのに好ましい実質的に非感光性の有機銀塩は、脂肪族炭素鎖が好ましくは少なくとも１２−Ｃ原子を有する、脂肪酸として既知の脂肪族カルボン酸の銀塩、例えばその銀塩が「銀石鹸」とも呼ばれるラウリン酸銀、パルミチン酸銀、ステアリン酸銀、ヒドロキシステアリン酸銀、オレイン酸銀及びベヘン酸銀；ＵＳ−Ｐ  ４，５０４，５７５に記載のドデシルスルホン酸銀；ならびにＥＰ−Ａ  ２２７  １４１に記載のジ−（２−エチルヘキシル）−スルホコハク酸銀である。例えばＧＢ−Ｐ  １，１１１，４９２に記載されているチオエーテル基で修飾された脂肪族カルボン酸及びＧＢ−Ｐ  １，４３９，４７８に記載の他の有機銀塩、例えば安息香酸銀及び銀フタラジノンは同様に、感熱性銀画像の形成に用いることができる。銀イミダゾレート及びＵＳ−Ｐ  ４，２６０，６７７に記載の実質的に非感光性の無機又は有機銀塩錯体も適している。
【００５２】
本発明の目的の場合、実質的に非感光性の有機銀塩という用語は有機銀塩の混合物も含む。
【００５３】
有機銀塩と感光性ハロゲン化銀の乳剤
ハロゲン化銀は、実質的に非感光性の有機銀塩に触媒的に近接させてそれを置くいずれの様式においても感光性熱的現像可能写真材料に加えられることができる。結合剤中で別々に生成される、すなわち外部生成又は「予備生成」される感光性ハロゲン化銀及び実質的に非感光性有機銀塩を使用前に混合し、コーティング溶液を調製することができるが、それを使用前に長時間ブレンドしておくこともできる。本発明に従い、溶媒媒体から感光性熱的現像可能写真材料をコーティングするために、有機銀塩と感光性ハロゲン化銀の乳剤を調製する特に好ましい様式はＵＳ−Ｐ  ３，８３９，０４９に開示されている様式であるが、Ｒｅｓｅａｒｃｈ  Ｄｉｓｃｌｏｓｕｒｅ，Ｊｕｎｅ  １９７８，ｉｔｅｍ  １７０２９及びＵＳ−Ｐ  ３，７００，４５８に記載されている方法のような他の方法も用いることができる。
【００５４】
有機還元剤
本発明で用いられる感光性熱的現像可能写真材料において用いられるのに適した有機還元剤は、モノ−、ビス−、トリス−もしくはテトラキス−フェノール；モノ−もしくはビス−ナフトール；ジ−もしくはポリヒドロキシ−ナフタレン；ジ−もしくはポリヒドロキシベンゼン；ヒドロキシモノエーテル類、例えばアルコキシナフトール類、例えばＵＳ−Ｐ  ３，０９４，４１に記載の４−メトキシ−１−ナフトール；ピラゾリジン−３−オン型還元剤、例えばＰＨＥＮＩＤＯＮＥTM；ピラゾリン−５−オン；インダン−１，３−ジオン誘導体；ヒドロキシテトロン酸；ヒドロキシテトロンイミド；３−ピラゾリン；ピラゾロン；還元糖類；アミノフェノール類、例えばＭＥＴＯＬTM；例えばＵＳ−Ｐ  ４，０８２，９０１に記載されているようなｐ−フェニレンジアミン、ヒドロキシルアミン誘導体；レダクトン類、例えばアスコルビン酸；ヒドロキサム酸；ヒドラジン誘導体；アミドキシム；ｎ−ヒドロキシウレアなどの場合のように、Ｏ、Ｎ又はＣに結合している少なくとも１つの活性水素原子を含有する有機化合物であり、ＵＳ−Ｐ  ３，０７４，８０９、３，０８０，２５４、３，０９４，４１７及び３，８８７，３７８も参照されたい。特に好ましいカテコール型還元剤はＥＰ−Ａ  ６９２  ７３３及びＥＰ−Ａ  ５９９  ３６９に記載されている。
【００５５】
３ＭのＤｒｙ  ＳｉｌｖｅｒTM材料において用いられているビスフェノールなどのポリフェノール類、Ｋｏｄａｋ  ＤａｃｏｍａｔｉｃTM材料において用いられているようなスルホンアミドフェノール類、及びナフトール類が、ハロゲン化銀／有機銀塩／還元剤に基づく感光性熱的現像可能写真材料のために特に好ましい。
【００５６】
補助還元剤
一次還元剤又は主還元剤と考えられる上記の還元剤を、いわゆる補助還元剤と一緒に用いることができる。上記の一次還元剤と一緒に用いることができる補助還元剤は、定期刊行のＲｅｓｅａｒｃｈ  Ｄｉｓｃｌｏｓｕｒｅ，Ｆｅｂｒｕａｒｙ  １９７９，ｉｔｅｍ  １７８４２、ＵＳ−Ｐ  ４，３６０，５８１及び４，７８２，００４、ならびにＥＰ−Ａ  ４２３  ８９１な記載されているようなスルホンアミドフェノールである。上記の一次還元剤と一緒に用いることができる他の補助還元剤は、ＥＰ−Ａ  ７６２  １９６に開示されているようなヒドラジド、ＵＳ−Ｐ  ５，４６４，７３８に開示されているようなスルホニルヒドラジド還元剤；ＵＳ−Ｐ  ５，４９６，６９５に開示されているようなトリチルヒドラジド及びホルミル−フェニル−ヒドラジド；ＵＳ−Ｐ  ５，５４５，５０５、ＵＳ−Ｐ  ５．５４５．５０７及びＵＳ−Ｐ  ５，５５８，９８３に開示されているように多様な補助還元剤と一緒のトリチルヒドラジド及びホルミル−フェニル−ヒドラジド；ＵＳ−Ｐ  ５，５４５，５１５及びＵＳ−Ｐ  ５，６３５，３３９に開示されているようなアクリロニトリル化合物；ならびに有機還元性金属塩、例えばＵＳ−Ｐ  ３，４６０，９４６及び３，５４７，６４８に記載されているようなステアリン酸錫である。
【００５７】
結合剤
本発明で用いられる感光性熱的現像可能写真材料ための結合剤は、溶媒又は水性分散液からコーティング可能であることができ、それ自身がフィルム−形成性でなければならないか又はフィルム−形成性結合剤と一緒に用いられねばならない。
【００５８】
溶媒分散液からコーティング可能であり、本発明で有用なフィルム−形成性結合剤は、有機銀塩が均一に分散されることができるすべての種類の天然、改質天然又は合成樹脂、あるいはそのような樹脂の混合物；例えばポリウレタン、ポリエステル、ポリアミド、ポリカーボネート及びα，β−エチレン性不飽和化合物から誘導されるポリマー、ポリビニルアセタール、好ましくはポリビニルブチラール、ならびにアクリロニトリル、アクリルアミド、メタクリルアミド、メタクリレート、アクリレート、メタクリル酸、アクリル酸、ビニルエステル、スチレン及びアルケンから成る群より選ばれるモノマーを用いて製造されるホモポリマー及びコポリマー；あるいはそれらの混合物であることができる。
【００５９】
本発明で用いられる水性分散媒体からコーティングできるフィルム−形成性結合剤は、有機銀塩が均一に分散されることができるすべての種類の透明もしくは半透明の水−分散可能もしくは水溶性天然、改質天然又は合成樹脂、あるいはそのような樹脂の混合物、例えばタンパク質、例えばゼラチン及びゼラチン誘導体；セルロース誘導体；多糖類；ガラクトマンナン；ポリビニルアルコール；ポリビニルピロリドン；ポリウレタン；ポリエステル；ポリアミド；ポリカーボネート；α，β−エチレン性不飽和化合物から誘導されるポリマー、例えばポリビニルアセタール、好ましくはポリビニルブチラール、ならびにアクリロニトリル、アクリルアミド、メタクリルアミド、メタクリレート、アクリレート、メタクリル酸、アクリル酸、ビニルエステル、スチレン及びアルケンから成る群より選ばれるモノマーを用いて製造されるホモポリマー及びコポリマー；親水性基を有する、又は有していない水−分散性ポリマーのラテックス、あるいはそれらの混合物などであることができる。
【００６０】
上記の結合剤又はその混合物はワックス又は、「サーマルソルベント」もしくは「サーモソルベント」とも呼ばれる、高温において酸化還元反応の反応速度を向上させる「ヒートソルベント」と一緒に用いることができる。
【００６１】
ポリカルボン酸及びその無水物
本発明に従って用いられる感光性熱的現像可能写真材料は少なくとも１種のポリカルボン酸及び／又はその無水物を、存在する有機銀塩の全体に対して少なくとも２０モルパーセントで、及びそれと熱的作用関係で含有することもできる。好ましい芳香族ポリカルボン酸はオルト−フタル酸及び３−ニトロ−フタル酸、テトラクロロフタル酸、メリット酸、ピロメリット酸及びトリメリット酸、ならびにそれらの無水物である。
【００６２】
調色剤
高い濃度において中性のブラック画像色調を、及び低い濃度において中性のグレーを得るために、感光性熱的現像可能写真材料は有機銀塩及び還元剤と混合して、サーモグラフィ又はフォトサーモグラフィから既知のいわゆる調色剤を含有するのが好ましい。適した調色剤は、コハク酸イミド、フタラジン及びフタルイミド、ならびにＵＳ−Ｐ  ４，０８２，９０１に記載されている一般式の範囲内のフタラジノン、及びＵＳ−Ｐ  ３，０７４，８０９、ＵＳ−Ｐ  ３，４４６，６４８及びＵＳ−Ｐ  ３，８４４，７９７に記載されている調色剤である。特に有用な調色剤は、ＧＢ−Ｐ  １，４３９，４７８、ならびにＵＳ−Ｐ  ３，９５１，６６０及びＵＳ−Ｐ  ５，５９９，６４７に記載されているようなベンズオキサジンジオン又はナフトオキサジンジオン型の複素環式トナー化合物である。
【００６３】
ハレーション防止色素
本発明で用いられる感光性熱的現像可能写真材料は成分に加え、感光性熱的現像可能写真材料を通過した光を吸収し、それによりその反射を防止するハレーション防止又はアキュータンス色素も含むことができる。そのような色素は感光性熱的現像可能写真材料中に、又は本発明の写真材料の他のいずれかの層に挿入することができる。
【００６４】
他の添加剤
該成分に加え、本発明で用いられる感光性熱的現像可能写真材料は他の添加剤、例えば遊離の脂肪酸、界面活性剤、シリコン油、例えばＢＡＹＳＩＬＯＮＥ  oeｌ  Ａ（ＢＡＹＥＲ  ＡＧ，ＧＥＲＭＡＮＹから）、紫外光吸収性化合物；シリカ；コロイドシリカ；微細ポリマー粒子、例えばポリ（メチルメタクリレート）の粒子；ならびに／又は光学的増白剤も含有することができる。
【００６５】
支持体
本発明で用いられる感光性熱的現像可能写真材料のための支持体は、透明、半透明、又は例えば白色光反射面（ａｓｐｅｃｔ）を有する不透明であることができ、例えば紙、ポリエチレン塗布紙、あるいは例えば三酢酸セルロスーなどのセルロースエステル、コロナ及び火炎処理ポリプロピレン、ポリスチレン、ポリメタクリル酸エステル、ポリカーボネートもしくはポリエステル、例えばポリエチレンテレフタレートもしくはＧＢ  １，２９３，６７６、ＧＢ  １，４４１，３０４及びＧＢ  １，４５４，９５６に開示されているようなポリエチレンナフタレートから作られた透明樹脂材料から作られた薄い柔軟性担体が好ましい。
【００６６】
支持体はシート、リボン又はウェブの形態であることができ、その上にコーティングされる感熱性記録層への接着性を向上させる必要がある場合は下塗りされていることができる。カール性又は帯電性などの物理的性質を制御するために１つ又はそれ以上の裏引層が設けられることができる。
【００６７】
保護層
感光性熱的現像可能写真材料の感光性である側の最外層は、感光性熱的現像可能写真材料の局部的変形を避けるための、及び摩耗に対するその抵抗性を向上させるための保護層であることができる。
【００６８】
保護層は結合剤を含むのが好ましく、それは疎水性（溶媒可溶性）又は例えばＥＰ−Ａ  ６１４  ７６９に記載されているような親水性（水溶性）であることができる。しかし、保護層のためには親水性結合剤が好ましく、それは水性組成物からコーティングを行うことができ、親水性保護層と直下の層の混合を直下の層中で疎水性結合を用いることにより避けることができるからである。
【００６９】
本発明で用いられる保護層は、１５０℃より低い融点を有する少なくとも１種の固体潤滑剤及び少なくとも１種の液体潤滑剤を含有することもでき、潤滑剤の少なくとも１種がリン酸誘導体であり；さらに溶解された潤滑材料及び／又は粒子状材料、例えば場合により最外層から突き出ていることができるタルク粒子を含有することができる。潤滑剤はポリマー結合剤を用いて又は用いずに適用することができる。
【００７０】
そのような保護層は粒子状材料、例えばＷＯ  ９４／１１１９８に記載されているような、場合により保護最外層から突き出ていることができるタルク粒子も含有することができる。他の添加剤、例えばコロイドシリカなどのコロイド粒子を保護層に挿入することもできる。
【００７１】
帯電防止層
本発明で用いられる感光性熱的現像可能写真材料は、さらに、帯電防止層を含むことができる。適した帯電防止層は、ＥＰ−Ａ’ｓ  ４４４  ３２６、５３４００６及び６４４  ４５６、ＵＳ−Ｐ’ｓ  ５，３６４，７５２及び５，４７２，８３２、ならびにＤＯＳ  ４１２５７５８に記載されている。特に好ましい帯電防止層は、ＥＰ−Ａ  ６２８  ５６０、ＵＳ−Ｐ  ５，３５４，６１３、ＵＳ−Ｐ  ５，３７２，９２４、ＵＳ−Ｐ  ５，３７０，９８１及びＵＳ−Ｐ  ５，３９１，４７２に記載されているようなポリチオフェンに基づくものである。
【００７２】
コーティング
本発明で用いられる感光性熱的現像可能写真材料のいずれの層のコーティングも、当該技術分野において既知の薄−フィルムコーティング法により行われることができる。写真材料のためのウェブ型支持体のコーティングの場合、スライドホッパーコーティングが好ましいが、浸漬コーティング及びエアナイフコーティングなどの他のコーティング法も用いることができる。そのようなコーティング法についての詳細は、“Ｍｏｄｅｒｎ  Ｃｏａｔｉｎｇ  ａｎｄ  ＤｒｙｉｎｇＴｅｃｈｎｏｌｏｇｙ”ｂｙ  Ｅｄｗａｒｄ  Ｄ．Ｃｏｈｅｎ  ａｎｄ  Ｅｄｇａｒ  Ｂ．Ｇｕｔｏｆｆ，ｐｕｂｌｉｓｈｅｄ  ｂｙ  ＶＣＨ  Ｐｕｂｌｉｓｈｅｒｓ  Ｉｎｃ．２２０  Ｅａｓｔ  ２３ｒｄ  Ｓｔｒｅｅｔ，Ｓｕｉｔｅ  ９０９  Ｎｅｗ  Ｙｏｒｋ，ＮＹ  １００１０に見いだすことができる。
【００７３】
工業的用途
本発明で用いられる感光性熱的現像可能写真材料は、トランスパレンシー及び反射型プリントの作製の両方に用いることができる。これは、支持体が透明又は、例えば白色光反射面を有する不透明であろうことを意味する。例えば、白色反射性顔料を含有することができる紙ベース基質が存在し、その顔料は場合により記録材料と紙ベース基質の間の中間層にも適用されることができる。透明ベースが用いられる場合、ベースは無色であることができ又は着色されて、例えば青色を有することができる。
【００７４】
グラフィクスハードコピーの分野では、白色不透明ベース上の感光性熱現像可能写真材料が用いられるが、医学的診断の分野では、ライトボックスを用いて操作される検査法においてブラック−画像形成トランスパレンシーが広く用いられる。
【００７５】
本発明における本発明の実施例及び比較実施例において、以下の成分を用いた：
ａ）ハレーション防止／帯電防止層成分：
Ｄ０１：
【００７６】
【化８】
0004068696.tif 000009
【００７７】
ＫＥＬＺＡＮTM  Ｓ：Ｔｅｃｈｎｉｃａｌ  Ｂｕｌｌｅｔｉｎ  ＤＢ−１９に従うとマンノース、グルコース及びグルクロン酸繰り返し単位を混合カリウム、ナトリウム及びカルシウム塩として含有する多糖であるＭＥＲＣＫ  ＆  ＣＯ．，Ｋｅｌｃｏ  Ｄｉｖｉｓｉｏｎ，ＵＳＡからのキサンタンゴム；
ＰＴ−分散液：ＵＳ−Ｐ  ５，３５４，６１３に記載の、ポリスチレンスルホン酸及び硫酸第２鉄の存在下における３，４−エチレンジオキシ−チオフェンの重合により製造されるポリ（３，４−エチレンジオキシ−チオフェン）／ポリスチレンスルホン酸の分散液；
ＵＬＴＲＡＶＯＮTM  Ｗ：ＣＩＢＡ−ＧＥＩＧＹからのアリールスルホネート；
ＰＥＲＡＰＲＥＴTM  ＰＥ４０：ＢＡＳＦからのポリエチレンワックスの４０％水性分散液；
ＫＩＥＳＥＬＳＯＬTM  １００Ｆ：ＢＡＹＥＲからのコロイドシリカの３６％水性分散液；
ＭＡＴ０１：ＵＳ−Ｐ  ４，８６１，８１２に記載の通りに製造された、５．９μｍの平均粒径を有するメチルメタクリレート（９８重量％）−ステアリルメタクリレート（２重量％）−コポリマービーズの粒子の２０％水性分散液；
ＬＡＴＥＸ０１：ＵＳ−Ｐ  ５，３５４，６１３に記載の通りに製造された、８８．８ｎｍの平均粒径を有するポリメチルメタクリレートの１２重量％分散液；
ｂ）感光層：
ｉ）ベヘン酸銀／ハロゲン化銀乳剤層：
ＧＥＬ：ＲＯＵＳＳＥＬＯＴからのフタロイルゼラチン１６８７５型；
ＢｕｔｖａｒTM  Ｂ７６：ＭＯＮＳＡＮＴＯからのポリビニルブチラール；
ＬＯＷＩＮＯＸTM  ２２ＩＢ４６：ＣＨＥＭ．ＷＥＲＫＥ  ＬＯＷＩからの２−プロピル−ビス（２−ヒドロキシ−３，５−ジチルフェニル）メタン；
ＴＭＡＢＰ：テトラメチルアンモニウムブロミドパーブロミド
ＴＭＰＳ：トリブロモメチルベンゼンスルフィネート；
ＭＢＩ：２−メルカプトベンズイミダゾール；
ＳＥＮＳＩ：ＳＥＮＳＩ  ０１
ｉｉ）保護層：
ＣＡＢ：ＥＡＳＴＭＡＮからの酢酪酸セルロースＣＡＢ−１７１−１５Ｓ；
ＰＭＭＡ：ＲＯＨＭ  ＆  ＨＡＡＳからのポリメチルメタクリレートＡｃｒｙｌｏｉｄTM  Ｋ１２０Ｎ。
【００７８】
ＬＯＷＩＮＯＸTM  ２２ＩＢ４６：ＣＨＥＭ．ＷＥＲＫＥ  ＬＯＷＩからの２−プロピル−ビス（２−ヒドロキシ−３，５−ジチルフェニル）メタン。
【００７９】
以下の実施例は本発明を例示するものであるが、本発明をそれに制限するものではない。パーセンテージ、部及び比率はすべて、他に言及されなければ重量による。
【００８０】
【実施例】
比較実施例１及び本発明の実施例１〜４
感光性熱的現像可能写真材料
支持体
青顔料で着色されたポリエチレンテレフタレート（ＰＥＴ）箔に、最初にその両側に、コロイドシリカ（表面積１００ｍ2／ｇ）と混合された塩化ビニリデン−メチルアクリレート−イタコン酸（８８／１０／２）の３元ポリマーラテックスから成る下塗り層をコーティングした。横方向に箔を延伸した後、箔は１７５μｍの厚さ、ならびにＰＥＴ−箔の各側上に下塗り層としてそれぞれ１７０ｍｇ／ｍ2及び４０ｍｇ／ｍ2の３元ポリマー及びシリカの被覆率を有した。
【００８１】
ハレーション防止／帯電防止層
最初に、１ｇのポリメチルメタクリレート当たりに５５ｍｇの、酢酸エチルに溶解されたＤ０１を加え、酢酸エチルを蒸発させることによって、ＬＡＴＥＸ０１のポリメチルメタクリレート粒子上にハレーション防止色素Ｄ０１を吸着させることによりハレーション防止／帯電防止層を形成させた。
【００８２】
かくして下塗りされたＰＥＴ−箔の片側に、次いで、０．３０ｇのＫＥＬＺＡＮTM  Ｓを、７４．３ｍＬの脱イオン水中の２２．４ｍＬのＮ−メチルピロリドン、０．８４ｇのＵＬＴＲＡＶＯＮTM  Ｗ、１ｇのＰＥＲＡＰＲＥＴTM  ＰＥ４０及び２．２２ｇのＫＩＥＳＥＬＳＯＬ  １００Ｆの撹拌混合物に溶解し、次いで撹拌しながら：０．２ｍＬの２５％ＮａＯＨ、０．６ｇの乾燥ＰＴ−分散液、６６．７ｍＬのＤ０１の吸着後のＬＡＴＥＸ０１、１．２ｍＬのＭＡＴ０１及び３０ｍＬの２−プロパノール加えることにより得られる帯電防止組成物をコーティングし、１２０℃で乾燥した後：
0004068696.tif 000010
から成る層を得た。
【００８３】
ハロゲン化銀乳剤
脱イオン水中に９７モル％の臭化銀及び３モル％のヨウ化銀から成り、５０ｎｍの重量平均粒径を有する３．１１重量％のハロゲン化銀粒子、０．４７重量％の分散剤としてのＧＥＬを含むハロゲン化銀乳剤を、例えばＴ．Ｈ．Ｊａｍｅｓ，“Ｔｈｅ  Ｔｈｅｏｒｙ  ｏｆ  ｔｈｅ  Ｐｈｏｔｏｇｒａｐｈｉｃ  Ｐｒｏｃｅｓｓ”，Ｆｏｒｔｈ  Ｅｄｉｔｉｏｎ，Ｍａｃｍｉｌｌａｎ  Ｐｕｂｌｉｓｈｉｎｇ  Ｃｏ．Ｉｎｃ．，Ｎｅｗ  Ｙｏｒｋ（１９７７），Ｃｈａｐｔｅｒ  ３，ｐａｇｅｓ  ８８−１０４に記載されているような通常のハロゲン化銀製造法を用いて製造した。
【００８４】
ベヘン酸銀／ハロゲン化銀乳剤
６７Ｌの２−プロパノール中の６．８ｋｇのベヘン酸の溶液を６５℃において、内容物の温度を６５℃に保持するために加熱された４００Ｌの容器に加え、脱イオン水中の０．２５Ｍの水酸化ナトリウムの７６．８Ｌを撹拌しながら加えることによりベヘン酸の９６％をベヘン酸ナトリウムに転化し、次いで４０℃において１０．５ｋｇの上記のハロゲン化銀乳剤を撹拌しながら加え、最後に脱イオン水中の硝酸銀の０．４Ｍ溶液の４８Ｌを撹拌しながら加えることにより、ベヘン酸銀／ハロゲン化銀乳剤を調製した。硝酸銀の添加が完了したら、容器の内容物を冷まし、沈澱を濾過し、洗浄し、水でスラリ化し、再度濾過し、最後に４０℃において７２時間乾燥した。
【００８５】
次いでベヘン酸銀に対して９モル％のハロゲン化銀及び４モル％のベヘン酸を含有する７ｋｇの乾燥粉末を、１５．６ｋｇの２−ブタノン中の７００ｇのＢｕｔｖａｒTM  Ｂ７６の溶液に、従来の分散法を用いて分散させ、３３重量％の分散液を得た。次いで７．４ｋｇの２−ブタノンを加え、得られた分散液を微小流動化装置（ｍｉｃｒｏｆｌｕｉｄｉｚｅｒ）において均質化した。最後に２．８ｋｇのＢｕｔｖａｒTM  Ｂ７６を撹拌しながら加え、３１重量％の固体の分散液を得た。
【００８６】
ベヘン酸銀／ハロゲン化銀乳剤層のコーティング及び乾燥
感光性熱現像可能写真材料のための乳剤層コーティング組成物を、４０．８６ｇの上記のベヘン酸銀／ハロゲン化銀乳剤に以下の溶液又は液体を以下の順序で撹拌しながら加えることにより調製した：１０．８７ｇの２−ブタノン、メタノール中のＴＭＡＢＰの９％溶液の０．７５ｇ、続いて２時間の撹拌、１．３ｇの２−ブタノン、メタノール中の臭化カリウムの１１％溶液の０．２ｇ及び１．３ｇの２−ブタノン、続いて３０分間の撹拌、０．２１ｇのＬＯＷＩＮＯＸTM  ２２ＩＢ４６、０．５ｇのＴＭＰＳ及び９．２４ｇの２−ブタノンから成る溶液、続いて１０分間の撹拌、ＳＥＮＳＩの０．１１％メタノール溶液の１．８４ｇ、続いて３０分の撹拌、ならびに最後に４．３５ｇのＢｕｔｖａｒTM  Ｂ７６を加え、続いて４５分間撹拌し、次いで４．７９ｇの２−ブタノン。
【００８７】
上記の通りに下塗りされ、ハレーション防止／帯電防止層がコーティングされたＰＥＴ−箔に次いでコーティング組成物を、１５０μｍのブレード設定において、箔の裏引層がコーティングされていない側上に、８０μｍの湿潤層厚さまでドクターブレード−コーティングし、それを乾燥棚中のアルミニウム板上で、８０℃において５分間乾燥した。
【００８８】
保護層
感光性熱的現像可能写真材料のための保護層コーティング組成物を、３６．３ｇの２−ブタノン及び４．１６ｇのメタノールに４．０８ｇのＣＡＢ及び０．１６ｇのＰＭＭＡを溶解し、以下の固体又は溶液を撹拌しながら以下の順序で加えることにより調製した：０．５ｇのフタラジン、０．２ｇの４−メチルフタル酸、０．１ｇのテトラクロロフタル酸、０．２ｇのテトラクロロフタル酸無水物、ならびに２．５５ｇのＬＯＷＩＮＯＸTM  ２２ＩＢ４６及び５．９５ｇの２−ブタノンから成る溶液。次いで乳剤層に保護層コーティング組成物を、１００μｍのブレード設定において５７μｍの湿潤層厚さまでドクターブレード−コーティングし、それは乾燥棚中のアルミニウム板上で８０℃において８分間乾燥した後、以下の組成を有する層を与えた：
ＣＡＢ                                                ４．０８ｇ／ｍ2
ＰＭＭＡ                                              ０．１６ｇ／ｍ2
フタラジン                                            ０．５０ｇ／ｍ2
４−メチルフタル酸                                    ０．２０ｇ／ｍ2
テトラクロロフタル酸                                  ０．１０ｇ／ｍ2
テトラクロロフタル酸無水物                            ０．２０ｇ／ｍ2
ＬＯＷＩＮＯＸTM  ２２ＩＢ４６                        ２．５５ｇ／ｍ2
情報通りの露光及び熱処理感光性熱的現像可能写真材料のシートを、直径が１９８ｍｍの同じ加熱可能なドラム上で情報通りの露光及び熱的現像を行うことができる装置で情報通りに露光し、熱的に現像し、感光性熱的現像可能写真材料を、その帯電防止／ハレーション防止層をドラムと接触させて、すなわちベヘン酸銀／ハロゲン化銀乳剤層のための保護層を最外層として２０．７３ｍｍ／秒の速度で輸送した。
【００８９】
情報通りの露光はＳＤＬからの２００ｍＷレーザーダイオードを用い、２０．７３ｍｍ／秒の速度で、１０．８５ライン／ｍｍにおいて、７１ｍＷ／スポット（直径１２０μｍ）の最大レーザー強度で行い、３５５．６ｘ４３１．８ｍｍ2のシート毎に露光に２０．８秒を要した。熱的現像は１２１℃において１５秒間行い、シートを加熱可能なドラムと、その円周の３１１．０２ｍｍを覆って接触させた。比較実施例１の場合、シートは露光の前も、その間も加熱せず、本発明の実施例１〜４の場合、シートはドラムを介して種々の時間予備加熱し、露光の間加熱した。
【００９０】
得られる画像の光学濃度を可視フィルターを介してＭａｃＢｅｔｈTMＴＲ９２４デンシトメーターを用いて透過において測定し、感光性熱的現像可能写真材料に関するセンシトメトリー曲線を作成し、それから最大及び最小光学濃度、Ｄmax及びＤmin、ならびにＤmin＋１．０のための相対的感光度を決定した。
【００９１】
感光性熱的現像可能写真材料を情報通りに露光し、熱処理して得られるＤmax−及びＤmin−値ならびにＤmin＋１．０の光学濃度を得るための相対的感光度の値を、用いられた予備加熱条件及び熱処理条件と一緒に表１にまとめる。
【００９２】
【表１】
0004068696.tif 000011
【００９３】
種々の予備加熱条件で露光の間に加熱して得た感光度は、冷材料を用いて露光を行い、予備加熱を行わなかった比較実施例１の場合に得た結果と比較すると、同じ露光の場合のＤmaxの顕著な増加、及び感光度における有意な向上を示す。さらに、感光度におけるこの向上は、１つの同じ保持又はガイド手段、この場合はドラム上の感光性熱的現像可能写真材料を用い、加熱の間に露光を行って達成されており、それはより簡潔な処理装置を用いることを可能にしている。
【００９４】
比較実施例２及び本発明の実施例５
本発明の実施例５では、ＩＭＡＴＩＯＮからのＤＲＹＶＩＥＷTM感光性熱的現像可能写真材料を比較実施例１及び本発明の実施例１〜４における感光性熱的現像可能写真材料の代わりに用いた。ＤＲＹＶＩＥＷTM材料は通常のハロゲン化銀／ベヘン酸銀／還元剤の概念に基づいており、赤外線に対して分光増感されている。情報通りの露光及び熱処理は、比較実施例１及び本発明の実施例１〜４の場合に用いた装置を用いて行い、熱的現像は１２１℃で１５〜５秒間の代わりに１２３．９℃で１７．５秒間行った。
【００９５】
感光性熱的現像可能写真材料を情報通りに露光し、熱処理して得られるＤmax−及びＤmin−値ならびにＤmin＋１．０の光学濃度を得るための相対的感光度の値を、用いられた予備加熱条件及び熱処理条件と一緒に表２にまとめる。
【００９６】
【表２】
0004068696.tif 000012
【００９７】
予備加熱を用い、露光の間に加熱して得た感光度は、冷材料を用いて露光を行い、予備加熱を行わなかった比較実施例２の場合に得た結果と比較すると、同じ露光の場合のＤmaxの増加及び感光度における向上を示す。この場合も感光度におけるこの向上は、１つの同じ保持又はガイド手段、この場合はドラム上の感光性熱的現像可能写真材料を用い、加熱の間に露光を行って達成されており、それはより簡潔な処理装置を用いることを可能にしている。
【００９８】
本発明の好ましい実施態様を詳細に説明してきたが、ここで、特許請求の範囲に定義されている本発明の範囲から逸脱することなく、実施態様において多くの修正を行うことができることは、当該技術分野における熟練者に明らかであろう。